(57)【要約】【課題】従来のセメント系固化材は、高温環境下におけるスラリーの流動性低下の防止対策が不十分であると云う課題を解決し、高温環境下でも流動性の低下が少ないセメント系固化材を提供する。【解決手段】ポルトランドセメントと石膏を含む固化材において、亜鉛および鉛を含有し、亜鉛および鉛の合計含有量が５００mg/kg以上〜１０００mg/kg以下であることを特徴とし、好ましくは、２０μｍ篩下の粒子を５０質量％以上〜１００質量％以下含有し、該粒子の亜鉛含有量が６００mg/kg以上であって鉛含有量が１００mg/kg以上であるセメント系固化材、およびその製造方法。【選択図】なし【特許請求の範囲】
【請求項１】
ポルトランドセメントと石膏を含む固化材において、亜鉛および鉛を含有し、亜鉛および鉛の合計含有量が５００mg/kg以上〜１０００mg/kg以下であることを特徴とするセメント系固化材。
【請求項２】
２０μｍ篩下の粒子を５０質量％以上〜１００質量％以下で含み、該粒子の亜鉛含有量が６００mg/kg以上であって鉛含有量が１００mg/kg以上である請求項１に記載するセメント系固化材。
【請求項３】
高炉スラグ、石灰石、またはフライアッシュの少なくとも１種類以上を含有し、その合計含有量が５０質量％以下である請求項１または請求項２に記載するセメント系固化材。
【請求項４】
粉体材料のブレーン値が３０００cm２/g以上、４５００cm２/g以下である請求項１〜請求項３の何れかに記載するセメント系固化材。
【請求項５】
ポルトランドセメントおよび石膏を含む粉体原料に、高炉スラグ、石灰石、またはフライアッシュの少なくとも１種からなる混和材料を配合してセメント系固化材を製造する方法において、上記粉体原料ないし上記混和材料が亜鉛および鉛を含有するものを用い、固化材中の亜鉛および鉛の合計含有量が５００mg/kg以上〜１０００mg/kg以下になるように、上記粉体原料および上記混和材料を配合するセメント系固化材の製造方法。
【発明の詳細な説明】
【技術分野】
【０００１】
本発明は、高温環境下でもスラリーの流動性の低下が少ない、セメント系固化材およびその製造方法に関する。
【背景技術】
【０００２】
セメント系固化材は、土壌の液状化防止や軟弱地盤の固化強化などの、土質の固化改良のために使用される、ポルトランドセメントを主材とした固化材である。
【０００３】
一般的なセメント系固化材には硬化促進剤として石膏が配合されており、石膏はセメント中のアルミネート相と反応してエトリンガイトを生成し、セメントだけでは固化し難い軟弱土などを効率的に固化する作用がある。通常、セメント系固化材はスラリーにして用いられるが、夏場の高温環境下において、スラリーの温度が上昇して石膏とアルミネート相との反応が進むとエトリンガイトの生成が多くなり、凝結速度が増してスラリーの流動性が低下する問題を招く。
【０００４】
スラリーの流動性の低下によって、ポンプ圧送速度の低下や圧送ラインの詰まりなどのトラブルが生じるので、このようなトラブルを防止するために、材料の練り混ぜ水や固化材の温度を下げるなどの対策が試みられるが、炎天下の施工現場などでは材料を低温に保つことは難しいため有効な解決策にならないことが多い。
【０００５】
高温環境下におけるセメント系固化材スラリーの流動性が低下する問題を解決するために、例えば、従来、以下の対策が知られている。
(１) 特開２００４−２３１４７９号公報（特許文献１）には、セメント系固化材に含まれる三酸化硫黄含有量を６〜１５質量％、塩素含有量を０.１〜２.０質量％の範囲にし、さらに１５〜５０質量部の高炉スラグを配合することによって、高温下でもスラリーの流動性の低下を防止することが提案されている。しかし、この固化材は環境温度が３５℃程度になるとスラリーの流動性が低下するようになり、流動性低下防止の効果は不十分である。
【０００６】
（２）特開２０１０−１５９３４７号公報（特許文献２）には、セメントクリンカ、石膏、および消石灰を配合してなる土壌固化材について、この土壌固化材に水を加えたスラリーとして使用する場合、該スラリーの流動性の低下を避けるために消石灰の粒子径を調整し、粒子径３０μｍ以上の粒子を５〜４０体積％、好ましくは１０〜２５体積％の範囲で含有する消石灰を用いることを提案している。しかし、この固化材でも、環境温度が３５℃程度ではスラリーの流動性が低下し、その改善は十分ではない。
【先行技術文献】
【特許文献】
【０００７】
【特許文献１】特開２００４−２３１４７９号公報
【特許文献２】特開２０１０−１５９３４７号公報
【発明の概要】
【発明が解決しようとする課題】
【０００８】
本発明は、従来のセメント系固化材は、高温環境下におけるスラリーの流動性低下の防止対策が不十分であると云う課題を解決したものであり、高温環境下でも流動性の低下が少ないセメント系固化材を提供する。
【課題を解決するための手段】
【０００９】
本発明は以下の構成を有するセメント系固化材に関する。
〔１〕ポルトランドセメントと石膏を含む固化材において、亜鉛および鉛を含有し、亜鉛および鉛の合計含有量が５００mg/kg以上〜１０００mg/kgg以下であることを特徴とするセメント系固化材。
〔２〕２０μｍ篩下の粒子を５０質量％以上〜１００質量％以下含有し、該粒子の亜鉛含有量が６００mg/kg以上であって鉛含有量が１００mg/kg以上である上記[１]に記載するセメント系固化材。
〔３〕高炉スラグ、石灰石、またはフライアッシュの少なくとも１種類以上を含有し、その合計含有量が５０質量％以下である上記[１]または上記[２]に記載するセメント系固化材。
〔４〕粉体材料のブレーン値が３０００cm２/g以上〜４５００cm２/g以下である上記[１]〜上記[３]の何れかに記載するセメント系固化材。
〔５〕ポルトランドセメントおよび石膏を含む粉体原料に、高炉スラグ、石灰石、またはフライアッシュの少なくとも１種からなる混和材料を配合してセメント系固化材を製造する方法において、上記粉体原料ないし上記混和材料が亜鉛および鉛を含有するものを用い、固化材中の亜鉛および鉛の合計含有量が５００mg/kg以上になるように、上記粉体原料および上記混和材料を配合するセメント系固化材の製造方法。
【００１０】
本発明のセメント系固化材は、亜鉛および鉛をその合計含有量５００mg/kg以上〜１０００mg/kg以下を含有することによって、環境温度が３５℃程度になっても、固化材スラリーの流動性の低下を効果的に抑制することができる。さらに、本発明のセメント系固化材は、亜鉛および鉛の合計含有量を５００mg/kg以上含有すると共に、好ましくは、２０μｍ篩下の粒子を５０質量％以上〜１００質量％以下含有し、該粒子の亜鉛含有量が６００mg/kg以上であって鉛含有量が１００mg/kg以上であることによって、上記高温環境下において固化材スラリーの流動性の低下をさらに効果的に抑制することができる。
【００１１】
本発明のセメント系固化材は、上記亜鉛および鉛含有量と共に、高炉スラグ、石灰石、またはフライアッシュなどを所定量含有し、またブレーン値が所定範囲であることによって、上記高温環境下において固化材スラリーの流動性の低下を効果的に抑制することができる。
【００１２】
〔具体的な説明〕
本発明のセメント系固化材は、ポルトランドセメントと石膏を含む固化材において、亜鉛および鉛を含有し、亜鉛および鉛の合計含有量が５００mg/kg以上〜１０００mg/kg以下であることを特徴とし、好ましくは、２０μｍ篩下の粒子を５０質量％以上〜１００質量％以下含有し、該粒子の亜鉛含有量が６００mg/kg以上であって鉛含有量が１００mg/kg以上であるセメント系固化材である。
【００１３】
本発明のセメント系固化材は、ポルトランドセメントと石膏を含む。これらの含有量は内割りで、例えば、ポルトランドセメント７０〜９８質量％および石膏（無水石膏換算）２〜３０質量％が好ましい。さらにポルトランドセメント９０〜９５質量％、石膏（無水石膏換算）５〜１０質量％がより好ましい。
【００１４】
ポルトランドセメントは、普通ポルトランドセメント、早強ポルトランドセメント、中庸熱ポルトランドセメント、または低熱ポルトランドセメント等を用いることができる。石膏は無水石膏、二水石膏、半水石膏の何れでも良く、２種以上でも良い。また石膏の産出元は天然無水石膏、排煙脱硫石膏、フッ酸石膏など何れでも良い。
【００１５】
本発明のセメント系固化材は、ポルトランドセメントおよび石膏と共に高炉スラグ、石灰石、またはフライアッシュの少なくとも１種類以上の混和材料を含有することができる。これらの混和材料は、好ましくは、その合計量が固化材中に内割りで５０質量％以下含むことができる。混和材料の固化材中の含有量は５質量％以上〜５０質量％以下が好ましい。また、この混和材料は規格に適合するものが好ましい。例えば、フライアッシュはＪＩＳ規格（JIS A 6201：コンクリート用フライアッシュII種）に適合するものを用いると良い。
【００１６】
本発明のセメント系固化材において、ポルトランドセメント、石膏、および混和材料（高炉スラグ、石灰石、またはフライアッシュ）は粉体原料が用いられる。これらの粉体材料のブレーン値（ブレーン比表面積）は３０００cm２/g以上、４５００cm２/g以下であることが好ましい。ブレーン値が３０００cm２/ｇより小さいと、スラリーにしたときにブリーディング率が高くなる傾向があり、固液分離によって固化体強度のばらつきや強度不足を生じる原因になる。一方、粉体材料のブレーン値が４５００cm２/ｇより高いとスラリーの流動性がやや低下する傾向がある。なお、本発明のセメント系固化材は、これらの粉体原料に水を加え、例えば、水セメント比（Ｗ/Ｃ比）４０〜１００％のスラリーにして使用される。
【００１７】
本発明のセメント系固化材は亜鉛および鉛を含み、固化材全体の亜鉛および鉛の合計含有量が５００mg/kg以上〜１０００mg/kg以下である。好ましくは、本発明のセメント系固化材は２０μｍ篩下の粒子を５０質量％以上〜１００質量％以下含有し、この粒子の亜鉛含有量が６００mg/kg以上であって鉛含有量が１００mg/kg以上のものである。本発明のセメント系固化材は、亜鉛および鉛を合計５００mg/kg以上含むことよって、高温環境下でのスラリーの流動性の低下を防止する効果を有する。亜鉛および鉛の合計含有量が５００mg/kg未満ではスラリーの流動性を低下する効果が不十分になる。また、亜鉛および鉛の合計含有量が１０００ｍｇ/kgを超えると凝結遅延が生じるので好ましくない。
【００１８】
本発明のセメント系固化材は、より好ましくは、例えば、固化材全体の亜鉛および鉛の合計含有量が５００mg/kg以上〜８５０mg/kg以下であって、２０μｍ篩下の粒子を５０質量％〜６５質量％を含み、この粒子の亜鉛含有量が６００mg/kg以上〜８００mg/kg以下であって鉛含有量が１００mg/kg以上〜２５０mg/kg以下のものである。なお、２０μｍ篩下の粒子は、原料粉体であるポルトランドセメント、石膏、および混和材料について、２０μｍ篩下の粒子が５０質量％以上〜１００質量％以下、好ましくは５０質量％〜６５質量％であればよい。
【００１９】
固化材が２０μｍ篩下の粒子を５０質量％以上〜１００質量％以下、好ましくは５０質量％〜６５質量％含むことによって、スラリー作製時に固化材と水の混合が容易になり、短時間で均一なスラリーを作製することができる。また、この粒子に所定量の亜鉛および鉛が含まれることによって、高温下でのスラリーの流動性の低下を効果的に抑制することができる。
【００２０】
なお、２０μｍ篩下の粒子に含まれる亜鉛および鉛の合計含有量だけでは固化材全体の亜鉛および鉛の合計含有量が５００mg/kgに満たないときは、固化材に含まれる２０μｍより大きい粒子の亜鉛および鉛の合計含有量を加えたときに、固化材全体の亜鉛および鉛の合計含有量が５００mg/kg以上であれば良い。
【００２１】
例えば、固化材が２０μｍ篩下の粒子を５０質量％含み、この粒子の亜鉛含有量が６００mg/kgあって鉛含有量が１００mg/kgであり、固化材全体の亜鉛および鉛の合計含有量が７００mg/kgであるとき、固化材全体では、２０μｍ篩下の粒子によって、亜鉛および鉛の合計含有量７００mg/kgの５０％分の３５０mg/kgが含まれることになるが、５００mg/kgには満たない。しかし、固化材に含まれる２０μｍより大きい粒子の亜鉛および鉛の合計含有量が１５０mg/kg以上であれば、本発明のセメント系固化材として用いることができる。
【００２２】
本発明のセメント系固化材に含まれる亜鉛および鉛は、該セメント系固化材の原料になるポルトランドセメントクリンカー、石灰石、フライアッシュ、石膏に通常含まれている。また、亜鉛および鉛成分を多く含有する鉱物質物質を加えてもよい。亜鉛および鉛成分を多く含有する鉱物質物質としては、例えば、セメント製造工程において発生する塩素バイパスダスト、サイクロンシュート原料、電気集塵機ダスト、バッグフィルターダストなどの２０μｍ篩下の粒子が２０質量％以上〜１００質量％以下のものを用いることができる。なお、亜鉛および鉛成分を多く含有する鉱物質物質これらの物質に限定されない。セメント系固化材組成物中の亜鉛および鉛の合計量が５００mg/kg以上〜１０００mg/kg以下になるように、好ましくは２０μｍ篩下の粒子の亜鉛含有量が６００mg/kg以上であって鉛含有量が１００mg/kg以上になるように、上記原料を選択して配合量を調整すればよい。なお、亜鉛および鉛成分を多く含有する鉱物質物質を補助原料として加える場合には、セメント系固化材に対して内割りで０.１０質量％以上〜１０質量％以下が好ましい。
【００２３】
〔製造方法〕
本発明のセメント系固化材は、ポルトランドセメントおよび石膏を含む粉体原料に、高炉スラグ、石灰石、またはフライアッシュの少なくとも１種からなる混和材料を配合してセメント系固化材を製造する方法において、上記粉体原料ないし上記混和材料として亜鉛および鉛を含有するものを用い、固化材中の亜鉛および鉛の合計含有量が５００mg/kg以上になるように、上記粉体原料および上記混和材料を配合して製造することができる。
【００２４】
上記粉体原料および上記混和材料は、２０μｍ篩下の粒子を５０質量％以上〜１００質量％以下含有するものが好ましく、これらの粒子に亜鉛が６００mg/kg以上および鉛が１００mg/kg以上含まれるものを用いるのが好ましい。また、上記混和材料は固化材中の内割で５０質量％以下になる量を配合するのが良く、５質量％以上〜５０質量％以下がより好ましい。さらに、上記粉体原料および上記混和材料は、ブレーン値が３０００cm２/g以上〜４５００cm２/g以下の粉体を用いるのが好ましい。
【発明の効果】
【００２５】
本発明のセメント系固化材は、亜鉛および鉛をその合計含有量５００mg/kg以上〜１０００mg/kg以下を含有することによって、環境温度が３５℃程度になっても、固化材スラリーの流動性の低下を効果的に抑制することができる。さらに、本発明のセメント系固化材は、亜鉛および鉛の合計含有量を５００mg/kg以上〜１０００mg/kg以下含有すると共に、好ましくは、２０μｍ篩下の粒子を５０質量％以上、１００質量％以下含有し、該粒子の亜鉛含有量が６００mg/kg以上であって鉛含有量が１００mg/kg以上であることによって、上記高温環境下において固化材スラリーの流動性の低下をさらに効果的に抑制することができる。
【００２６】
さらに、本発明のセメント系固化材は、高炉スラグ、石灰石、またはフライアッシュの少なくとも１種類以上からなる混和材料を、その合計量が５０質量％以下、好ましくは５質量％以上〜５０質量％以下（固化材中の内割）含有することによって、上記高温環境下において固化材スラリーの流動性の低下をさらに効果的に抑制することができる。また、本発明のセメント系固化材は、材料のブレーン値が３０００cm２/g以上〜４５００cm２/g以下であることによって、上記高温環境下において固化材スラリーの流動性の低下をさらに効果的に抑制することができるとともに、ブリーディングを抑制することができる。
【発明を実施するための形態】
【００２７】
以下、本発明の実施例を比較試料と共に示す。流動性評価試験およびブリーディング率試験は以下の方法によって行った。
（１）流動性評価試験
固化材について、３５℃環境下において、水セメント比(Ｗ/Ｃ)６０％のスラリーを作製し、土木学会規準JSCE-F-521「プレパックドコンクリートの注入モルタルの流動性試験方法（P漏斗による方法）」に規定されるプレパクトフローコーン(Ｐロート)を使用して、流下時間を測定する。流下時間は３０分毎に測定した。流下時間が１３.０秒以上になるときの練上がりからの経過時間を測定した。この経過時間が長いほど流動性が良い。
（２）ブリーディング率試験
固化材について、３５℃環境下において、水セメント比(Ｗ/Ｃ)６０％のスラリーを作製し、土木学会規準JSCE-F 522「プレパックドコンクリートの注入モルタルのブリーディング率および膨張率試験方法（ポリエチレン袋方法）（案）」に従って、練上がりから３時間経過後のブリーディング率を測定した。ブリーディング率は５％以下が好ましい。
【００２８】
〔実施例〕
ポルトランドセメント９２.０質量％、石膏８.０質量％を含む固化材の粉体原料に、高炉スラグ、石灰石、またはフライアッシュの少なくとも１種類以上からなる混和材料を配合して、亜鉛と鉛の合計含有量が５００mg/kg以上のセメント系固化材を調製した。混和材料の配合量は固化材全体の５質量％〜５０質量％になる量である（試料Ａ１〜Ａ２８、試料Ａ３０〜Ａ３２）。また、混和材料を配合しない試料Ａ２９を調製した。
この固化材に水を加えて水セメント比(Ｗ/Ｃ)６０％のスラリーを作製した。このスラリーについて、流動性評価試験およびブリーディング率試験を行った。この結果を表１に示した。表１の試料Ａ１〜Ａ３２は本発明の試料であり、試料Ａ１〜Ａ１０は本発明の好ましい範囲の試料である。
【００２９】
〔比較例〕
亜鉛と鉛の合計含有量が５００mg/kg未満である以外は実施例と同様のセメント系固化材を調製した。この固化材に水を加えて水セメント比(Ｗ/Ｃ)６０％のスラリーを作製した。このスラリーについて、流動性評価試験およびブリーディング率試験を行った。この結果を表１に示した。試料Ｂ１〜Ｂ２が本発明から外れる比較試料である。
【００３０】
表１に示すように、固化材中の亜鉛と鉛の合計含有量が５００mg/kg未満の試料Ｂ１、試料Ｂ２は何れも経過時間（Ｐロートからスラリーが流下する時間が１３.０秒以上になった際の練り込みからの経過時間）が９０分であって格段に短く、流動性の経過時間に伴う低下が著しい。一方、固化材中の亜鉛と鉛の合計含有量が５００mg/kg以上〜１０００mg/kg以下の試料Ａ１〜Ａ３２は該経過時間が何れも１１０分以上であり、スラリーの流動性の低下が抑制されている。このなかで試料Ａ１１、Ａ１２は２０μｍ篩下の粒子の含有量が少ないので、経過時間は１２０分、１１５分であるが、比較試料Ｂ１，Ｂ２より経過時間が長く、スラリーの流動性低下の抑制効果がみられる。
【００３１】
一方、試料Ａ１〜Ａ２９のうち、固化材中の亜鉛と鉛の合計含有量が５００mg/kg以上〜１０００mg/kg以下であって、２０μｍ篩下の粒子を５０質量％以上〜１００質量％以下含有し、該粒子の亜鉛含有量が６００mg/kg以上であって鉛含有量が１００mg/kg以上である試料Ａ１〜Ａ１０は、何れも上記経過時間が１８０分であって、試料Ｂ１、試料Ｂ２の２倍程度長く、スラリーの流動性の低下が格段に抑制されている。このように本発明の固化材は、固化材中の亜鉛と鉛の合計含有量が５００mg/kg以上〜１０００mg/kg以下であって、２０μｍ篩下の粒子を５０質量％以上〜１００質量％以下含有し、該粒子の亜鉛含有量が６００mg/kg以上であって鉛含有量が１００mg/kg以上であるものが最も好ましい。
【００３２】
なお、試料Ａ１３〜Ａ１８は固化材中の亜鉛と鉛の合計含有量が５００mg/kg以上、１０００mg/kg以下であるが、固化材に含まれる２０μｍ篩下の粒子の亜鉛含有量が６００mg/kg未満あるいは鉛含有量が１００mg/kg未満の試料であり、これらの上記経過時間は１１５分であって、試料Ａ１〜Ａ１０よりは短いが、試料Ｂ１、試料Ｂ２よりは格段に長く、スラリー流動性の低下が十分に抑制されている。
【００３３】
また、試料Ａ１９〜Ａ２１および試料Ａ２２〜Ａ２３は、固化材に含まれる２０μｍ篩下の粒子の割合が５０質量％未満であり、あるいは高炉スラグ等の含有量が５０質量％未満であるが、固化材中の亜鉛と鉛の合計含有量が５００mg/kg以上〜１０００mg/kg以下であるので、上記経過時間は１１５分であり、試料Ａ１〜Ａ１０よりは短いが、試料Ｂ１、試料Ｂ２よりは格段に長く、スラリー流動性の低下が十分に抑制されている。
【００３４】
粉体材料のブレーン値が４５００cm２/ｇを超える試料Ａ２４〜Ａ２５は、上記経過時間は１２０分であり、スラリーの流動性の低下は抑制されているが、試料Ａ１〜Ａ１０よりは該経過時間がやや短いので、粉体材料のブレーン値は４５００cm２/ｇ以下が好ましい。また、試料Ａ２６〜Ａ２７は、粉体材料のブレーン値が３０００cm２/ｇ未満であるため、ブリーディング率が５.０％を上回り材料分離が生じやすくなる。材料分離が生じ難い固化材を得るには、粉体材料のブレーン値は３０００cm２/ｇ以上が好ましい。
混和材（高炉スラグ、石灰石、フライアッシュ）を含有しない試料Ａ２９、および混和材の含有量が５質量％のＡ３０〜Ａ３２は、混和材の含有量が少ないものの固化材中の亜鉛と鉛の含有量が多いので、上記経過時間が１１５分であり、試料Ｂ１、試料Ｂ２よりは長く、スラリー流動性の低下が十分に抑制されている。
【００３５】
【表１】
2020083712.tif 000002